ТВЕРДЫЕ ФОСФОРНОКИСЛЫЕ КАТАЛИЗАТОРЫ

1. Способ получения твердой композиции фосфорнокислого катализатора, который включает:
получение формуемой смеси, включающей в себя
3
4
источник фосфата, присутствующий в формуемой смеси в количестве в диапазоне приблизительно от 50 масс.% до приблизительно 85 масс.%, в расчете на НPO;
2
3
4
2
источник кремнезёмного носителя, присутствующий в формуемой смеси в количестве в диапазоне приблизительно от 8 масс.% до приблизительно 35 масс.%, в расчете на SiO, например, так, чтобы соотношение источника фосфата к источнику кремнезёмного носителя находилось в диапазоне приблизительно от 2,9:1 до приблизительно 4,5:1, рассчитанное по массе как НPO:SiO; и
сухой зернистый материал, присутствующий в формуемой смеси в количестве в диапазоне приблизительно от 2 масс.% до приблизительно 25 масс.%, причем сухой зернистый материал содержит:
диоксид кремния;
один или нескольких фосфатов кремния; и/или
смесь, содержащую одну или несколько фосфорных кислот, один или нескольких фосфатов кремния, и необязательно, кремнезёмный носитель;
2
где количество кремния в сухом зернистом материале составляет, по меньшей мере, приблизительно 15 масс.%, в расчете на SiO, в прокаленном виде;
формование смеси; и
прокаливание сформованной смеси.
2. Способ по п. 1, в котором сухой зернистый материал представляет собой материал вторичной обработки.
3
4
2
3. Способ по п. 1, в котором соотношение источника фосфата к источнику кремнезёмного носителя находится в диапазоне приблизительно от 2,95:1 до приблизительно 4,5:1, рассчитанное по массе как НPO:SiO.
3
4
2
4. Способ по п. 1, в котором соотношение источника фосфата к источнику кремнезёмного носителя находится в диапазоне от 4,05:1 до 4,45:1, рассчитанное по массе как НPO:SiO.
5. Способ по п. 1, в котором сформованную смесь прокаливают при температуре в диапазоне приблизительно от 250°C до приблизительно 420°C.
6. Способ по п. 1, в котором сформованную смесь прокаливают в течение времени в диапазоне приблизительно от 20 мин до приблизительно 4 ч.
7. Способ по п. 1, в котором источник кремнезёмного носителя включает диатомовую землю, инфузорную землю, цилиарную землю, фуллерову землю, каолин, целит, искусственный пористый диоксид кремния, или любую их смесь.
8. Композиция катализатора содержащая:
одну или несколько фосфорных кислот;
один или несколько фосфатов кремния;
один или несколько дополнительных неорганических фосфатов; и
кремнезёмный носитель,
3
4
где количество фосфата в прокаленной композиции твердого фосфорнокислого катализатора находится в диапазоне приблизительно от 60 масс.% до приблизительно 80 масс.% в расчете на HPO, в прокаленном виде.
3
4
9. Композиция катализатора по п. 8, в которой содержание фосфата в прокаленной композиции твердого фосфорнокислого катализатора находится в диапазоне приблизительно от 74,5 масс.% до приблизительно 76,5 масс.% в расчете на НPO, в прокаленном виде.
10. Композиция катализатора по п. 8, дополнительно содержащая по меньшей мере 7 масс.% порообразующего материала.
11. Композиция катализатора по п. 8, где композиция содержит ортофосфат кремния и, необязательно, пирофосфат кремния, причем соотношение интегральных пиков отражения ортофосфата кремния к пирофосфату кремния в композиции, при дифракции рентгеновских лучей, составляет по меньшей мере приблизительно 5:1.
3
3
12. Композиция катализатора по п. 8, которая имеет общий объем пор по меньшей мере приблизительно 0,17 см на 1 г композиции, где по меньшей мере приблизительно 0,15 см на 1 г обусловлены порами, имеющими диаметр по меньшей мере приблизительно 1 мкм.
13. Способ превращения углеводородов, который включает контактирование углеводородного сырья с композицией катализатора, причем указанная композиция катализатора содержит:
одну или несколько фосфорных кислот;
один или несколько фосфатов кремния;
один или несколько дополнительных неорганических фосфатов; и
кремнезёмный носитель,
3
4
где содержание фосфата в прокаленной композиции твердого фосфорнокислого катализатора находится в диапазоне приблизительно от 60 масс.% до приблизительно 80 масс.% в расчете на НPO, в прокаленном виде.
14. Способ по п. 13, в котором превращение углеводородов представляет собой олигомеризацию олефинов или алкилирование ароматических углеводородов.
15. Способ по п. 13, в котором углеводородное сырье содержит углеводороды C3, углеводороды C4, или любую их смесь.